(57)【要約】【課題】不透明度が高くて生産性が高い、塩化ビニル樹脂やオレフィン系樹脂の化粧層の支持体となる壁紙用裏打ち紙を提供することを課題とする。【解決手段】ＩＳＯ白色度２０．０〜６０．０％のクラフトパルプを２０．０％以上含有する。好ましくは、前記ＩＳＯ白色度２０．０〜６０．０％のクラフトパルプは広葉樹クラフトパルプである。一実施形態においては、前記クラフトパルプ以外に合成繊維を裏打ち紙全体の５〜５０％含有する。また、本発明に係る壁紙用裏打ち紙は、好ましくは、不透明度が８５．０〜９９．０％で、ＩＳＯ白色度が３０．０〜６０．０％である。【選択図】なし【特許請求の範囲】
【請求項１】
ＩＳＯ白色度２０．０〜６０．０％のクラフトパルプを２０．０質量％以上含有することを特徴とする壁紙用裏打ち紙。
【請求項２】
前記ＩＳＯ白色度２０．０〜６０．０％のクラフトパルプが広葉樹クラフトパルプである、請求項１に記載の壁紙用裏打ち紙。
【請求項３】
前記クラフトパルプ以外に合成繊維を裏打ち紙全体の５〜５０質量％含有する、請求項１又は２に記載の壁紙用裏打ち紙。
【請求項４】
不透明度が８５．０〜９９．０％である、請求項１乃至３のいずれかに記載の壁紙用裏打ち紙。
【請求項５】
ＩＳＯ白色度が３０．０〜６０．０％である、請求項１乃至４のいずれかに記載の壁紙用裏打ち紙。
【発明の詳細な説明】
【技術分野】
【０００１】
本発明は、塩化ビニル樹脂やオレフィン系樹脂の化粧層を備える壁紙の支持体である壁紙用裏打ち紙に関するものであり、また、クラフトパルプ等セルロース繊維を主体とする一般壁紙用裏打ち紙、並びに、合成繊維を含有する合成繊維壁紙用裏打ち紙に関するものである。
【背景技術】
【０００２】
壁紙は、一般住宅、ホテル、病院等における室内のインテリアのために、長期間壁に貼付して使用される。壁紙には塩化ビニル壁紙（以下、「ビニル壁紙」とも称す。）やオレフィン壁紙等があり、これらの壁紙は、それぞれ塩化ビニル樹脂層、オレフィン樹脂層等の化粧層と、該化粧層を保持するための裏打ち紙により構成されている。この壁紙裏打ち紙の片面に化粧層を塗布・乾燥した後に壁紙とされ、その後壁紙裏打ち紙面側に糊が塗布され、壁（例えば、石膏ボード）に貼り付けられる。
【０００３】
上記種類の壁紙のうちビニル壁紙は、塩化ビニルペーストを裏打ち紙の表面に塗工し、塗工物がゲル化した後、印刷、発泡、エンボス等の加工を行って製品化されるものであり、比較的安価であるところから広く用いられている。
【０００４】
ビニル壁紙の裏打ち用に用いられる難燃紙に関し、セルロース繊維と炭酸カルシウムから成るシ−トに難燃剤を塗布又は含浸せしめて成る難燃紙であって、難燃紙全重量中に占める該炭酸カルシウムの含有量が２０重量％から４０重量％の範囲であることを特徴とする、不透明度および白色度の高いビニル壁紙裏打ち用難燃紙が提案されている（特許文献１）。
【０００５】
この特許文献１に記載されているように、壁紙は不透明度が低いと、壁面に壁紙を施工した場合に施工した場所の裏地（壁面）の色が壁紙の表面に映り、壁紙としての風合いを損ねるため、壁装材料としては好ましくない。このような理由から、不透明度の高いビニル壁紙裏打ち紙が求められていた。
【先行技術文献】
【特許文献】
【０００６】
【特許文献１】特開平８−１３４７９６号公報
【発明の概要】
【発明が解決しようとする課題】
【０００７】
本発明は、上記要請に応えるためになされたもので、不透明度が高くて生産性が高い、塩化ビニル樹脂やオレフィン系樹脂の化粧層の支持体となる壁紙用裏打ち紙を提供することを課題とする。
【課題を解決するための手段】
【０００８】
従来の壁紙用裏打ち紙（以下、「裏打ち紙」とも称す。）は、ＩＳＯ白色度６０．０％を超える高白色度クラフトパルプ（以下の説明において、ＩＳＯ白色度６０．０％以上のクラフトパルプを「高白色度クラフトパルプ」と称することがある。）を高配合した高白色度紙であった。
【０００９】
しかるに本発明者らは、裏打ち紙の場合、製品としては塩化ビニルペーストが塗布されることにより、裏打ち紙の色合いや低白色度のクラフトパルプ由来の夾雑物が効果的に隠ぺいされることに着目し、ＩＳＯ白色度２０．０〜６０．０％の低白色度クラフトパルプ（以下の説明において、ＩＳＯ白色度２０．０〜６０．０％のクラフトパルプを「低白色度クラフトパルプ」と称することがある。）を裏打ち紙に含有させることにより、
（１）白色度が低下しても使用上問題ないだけでなく、効果的に不透明度が向上すること
（２）従来使用されていた高白色度クラフトパルプを低白色度クラフトパルプに置換することにより、従来白色度の高い裏打ち紙で行われていた着色顔料や着色染料の添加を省略できること
を見出し、本発明を完成させるに到ったものである。
【００１０】
そして、上記課題を解決するための請求項１に記載の発明は、ＩＳＯ白色度２０．０〜６０．０％のクラフトパルプを２０．０質量％以上含有することを特徴とする壁紙用裏打ち紙である。
【００１１】
好ましくは、前記ＩＳＯ白色度２０．０〜６０．０％のクラフトパルプは広葉樹クラフトパルプである。
【００１２】
一実施形態においては、前記クラフトパルプ以外に合成繊維を裏打ち紙全体の５〜５０質量％含有する。
【００１３】
本発明に係る壁紙用裏打ち紙は、好ましくは、不透明度が８５．０〜９９．０％であり、また、ＩＳＯ白色度が３０．０〜６０．０％である。
【発明の効果】
【００１４】
上述したように本発明に係る壁紙用裏打ち紙は、低白色度のクラフトパルプを２０．０質量％以上含有するものであり、このような構成とすることにより、不透明度が高く、生産性の高い裏打ち紙が得られる効果があり、これを用いた壁紙は、色合い及び風合い（視感）に優れるという効果がある。
【発明を実施するための形態】
【００１５】
本発明に係る裏打ち紙は、低白色度のクラフトパルプを２０．０質量％以上含有することを特徴とするものである。
【００１６】
このように低白色度クラフトパルプを２０．０質量％以上含有することにより、不透明度が向上した裏打ち紙を得ることができる。また、不透明度向上目的で、着色顔料を添加する必要がなくなり、設備面、生産効率面においても有利となる。更に着色顔料を添加すると、紙力剤の効果が低下してマイナスとなるので、強度面でも有利となる。
【００１７】
ここでクラフトパルプのＩＳＯ白色度が２０．０％未満であると、壁紙を石膏ボードに貼付した後、裏打ち紙の色合いが強すぎて、樹脂層から裏打ち紙の色が透けて見えてしまい、色合いが悪化する。一方、クラフトパルプのＩＳＯ白色度が６０．０％を超えると、裏打ち紙の不透明度が低下し、石膏ボード表面の色が樹脂層から透けて見えてしまい、風合いが低下する。また、高白色度クラフトパルプを低白色度クラフトパルプに置換することにより、寸法安定性（水中伸度が低いこと）が向上する。
【００１８】
裏打ち紙自体の色合いについては、顧客からの要望がより多様化してきている状況から、低白色度クラフトパルプを２０．０質量％以上含有させることで、従来行われてきた裏打ち紙の調色目的での着色染料・着色顔料の添加を行わず、パルプだけによる調色も可能となり、設備面、生産効率面でも有利となる。
【００１９】
好ましくは、この低白色度クラフトパルプとして広葉樹クラフトパルプを用いることとする。このように低白色度広葉樹クラフトパルプを含有することにより、裏打ち紙の不透明度と地合が向上する。
【００２０】
また、低白色度広葉樹クラフトパルプ以外に、低白色度の針葉樹クラフトパルプ、高白色度の広葉樹クラフトパルプ、高白色度の針葉樹クラフトパルプを、少なくとも１種類以上、裏打ち紙全体で０〜５０質量％程度配合することにより、更に前記地合や引張強さを向上させることができる。また、高白色度のクラフトパルプを含有させることにより、例えば、各顧客が所望する色合い調整が可能となる。その場合は、色合わせのための着色染料・着色顔料等の添加を省略することができるので、設備面、生産効率面においても有利となる。
【００２１】
低白色度のクラフトパルプの他に高白色度のクラフトパルプを含有する場合、両者の含有割合は、２０〜１００：０〜７０であることが好ましい。
【００２２】
上記以外のパルプとしては、広葉樹もしくは針葉樹のサルファイトパルプ等の化学パルプ、あるいは、広葉樹もしくは針葉樹の機械パルプ（ＧＰ、ＴＭＰ等）、古紙パルプ、脱墨パルプ（ＤＩＰ）、コットンやケナフ等の非木材繊維由来のパルプ、レーヨン等の再生繊維を挙げることができ、これらの繊維を品質を阻害しない範囲で１種類配合し、もしくは、２種類以上組み合わせて配合してもよい。
【００２３】
本発明においては、上記クラフトパルプと共に、合成繊維を裏打ち紙全体の５．０〜５０．０質量％含有することがある。含有し得る合成繊維としては、ポリエステル系繊維、ポリエステル系芯鞘繊維、ポリプロピレン系繊維、ポリエステル系−ポリエチレン系の芯鞘繊維、ポリエチレン系繊維、ＳＷＰ等を挙げることができる。この場合、合成繊維の含有率が５．０質量％に満たないと、合成繊維特有の寸法安定効果が出ずに水中伸度が高くなる。一方、合成繊維の含有率が５０．０質量％を超えると、前記クラフトパルプとの混合性が低下し、合成繊維由来の未解繊繊維や結束が生じやすくなり、結果として裏打ち紙の地合や引張強さが低下する。
【００２４】
合成繊維を含有する場合の低白色度のクラフトパルプと高白色度のクラフトパルプと合成繊維の含有割合は、好ましくは、２０〜９０：０〜５０：１０〜５０である。このような含有割合とすることにより、合成繊維に起因する未解繊繊維が少なくなって繊維分散性が向上し、以て、水溶性樹脂を塗布する場合は含浸ムラが少なくなり、また、寸法安定性も向上する。
【００２５】
ここにおいて用いる合成繊維としては、ポリエステル系合成繊維が好適である。そして、このポリエステル系合成繊維は、パルプ繊維との混合性の観点から、繊度が０．５〜４．５ｄｔｅｘで繊維長が３〜３０ｍｍ、好ましくは５〜２０ｍｍ、更に好ましくは５〜１５ｍｍのものである。この合成繊維の繊度と繊維長の測定は、ＪＩＳ  Ｌ  １０１５：２０１０に基づく。
【００２６】
ポリエステル系合成繊維を上記割合で含有することで、クラフトパルプとの調成工程における混抄性が良好となり、抄紙工程におけるろ水性（抄紙ワイヤーにおける脱水性）および地合が良好な裏打ち紙が得られることになる。また、ポリエステル系合成繊維以外にも、例えば、鞘部がポリエチレン系樹脂で芯部がポリエステル系樹脂で構成される芯鞘合成繊維、ポリエチレン系繊維、ポリプロピレン系繊維等の合成繊維を所望の効果を阻害しない範囲で含有することができる。
【００２７】
ポリエステル系合成繊維の融点は２００〜３００℃の範囲であり、好ましくは、２３０〜２７０℃の範囲である。融点が２００℃未満と低い場合には、基紙の乾燥工程において合成繊維が熱溶融して抄紙ドライヤーに付着することに起因する毛羽立ちが発生しやすくなる。また、融点が２００〜３００℃の範囲の場合は、１５０℃を超えるような高温でのエンボス加工等のように高温下で加工を行うときに、エンボスロールの毛羽立ちに起因する汚れが少なくなる。なお、融点が３００℃を超える合成繊維を配合することは、技術的に意味がないだけでなく、不経済でもある。上記合成繊維の融点の測定は、ＪＩＳ  Ｋ  ７１２１：２０１２に基づく。
【００２８】
本裏打ち紙は、好ましくは、不透明度が８５．０〜９９．０％である。不透明度が８５．０％未満の場合は、裏打ち紙の隠ぺい性が足らず、壁紙を施工した石膏ボードの表面色（例えば、表側の石膏板紙の色）が壁紙の表面に映り、壁紙としての風合いを損ねる。なお、不透明度は９９．０％を超える必要はない。
【００２９】
また、本裏打ち紙は、好ましくは、ＩＳＯ白色度が３０．０〜６０．０％である。ＩＳＯ白色度が３０．０％未満では裏打ち紙の色が強すぎて、例えば石膏ボードに貼り付けたときに樹脂層から裏打ち紙の色が透けて見えてしまい、色合いが悪化する。一方、ＩＳＯ白色度が６０．０％を超えると、裏打ち紙の隠ぺい性が足らず、石膏ボードの色が壁紙の表面に透けてしまい、壁紙としての風合いを損ねる。
【００３０】
本裏打ち紙は、ＪＩＳ  Ｐ８１２４：２０１１に基づいて測定した坪量の範囲が４０．０〜１２０ｇ／ｍ２で、密度が０．３４〜０．７１ｇ／ｃｍ３であることが好ましい。ここにおいて、坪量が４０．０ｇ／ｍ２未満の場合には、壁紙用裏打ち紙としての強度が不足し、１２０ｇ／ｍ２を超える場合は、坪量が過多となり不経済であり、例えば、壁に貼付するときの作業性が悪化する。また、密度が０．３４ｇ／ｃｍ３未満であると、壁紙用裏打ち紙としての強度が不足することになり、０．７１ｇ／ｃｍ３を超える場合には、水溶性樹脂を塗工するときの乾燥性が悪化することになる。前記密度の好ましい範囲は、０．３６〜０．６５ｇ／ｃｍ３である。
【００３１】
本裏打ち紙中に、不透明性、不燃性・難燃性を付与するために、填料を、壁紙用裏打ち紙に対して１質量％以上３０質量％以下の範囲で含有してもよい。その場合の填料としては、不透明性、不燃性・難燃性の観点から、焼成クレーを使用することが好ましい。また、他の填料としては、カオリン、焼成カオリン、デラミネーティッドカオリン、クレー、デラミネーティッドクレー、イライト、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛等の無機填料を挙げることができる。なお、用途によっては、これらの填料を含めないこととする。
【００３２】
本裏打ち紙には、通常の紙と同様にサイズ剤を使用することができる。その場合、サイズ剤は内添であってもよいし、外添であってもよい。使用するサイズ剤としては、ロジン系サイズ剤、ロジン系エマルジョンサイズ剤、アルファカルボキシルメチル飽和脂肪酸等、アルキルケテンダイマー、アルケニル無水コハク酸、カチオンポリマー系サイズ剤等を挙げることができる。
【００３３】
本裏打ち紙は、公知の長網、ツインワイヤー、円網、傾斜短網、円短混合、ヤンキー抄紙機、乾式を含む全ての抄紙機での生産が可能である。また、本発明の壁紙用裏打ち紙は、主に１層抄きで抄造されるが、２層以上の多層抄きで抄造することもできる。３層抄き以上の場合は、少なくとも１つの層に合成繊維を含有するようにすることが好ましく、その場合、中層のみに配合することとしてもよい。
【００３４】
本裏打ち紙に更に強度を向上させるために、水溶性樹脂を塗工あるいは含浸（外添）する場合は、ロールコーター、ブレードコーター、ロッドコーター、ゲートロールコーター、カーテンコーター等の通常使用される塗工機やサイズプレスコーター、シムサイザー等を用いることができ、それらの塗工設備により、外添薬品を含む塗液を塗工あるいは含浸することができる。
【００３５】
その場合の外添薬品としては、水溶性バインダーや水分散性樹脂バインダー等のバインダー成分の他、表面紙力剤、着色染料、着色顔料、顔料（クレー、カオリン、炭酸カルシウム、ニ酸化チタン等）等を使用することができる。水溶性バインダーとしては、酸化デンプン及び酵素変成デンプン等の各種変性デンプン、ポリビニルアルコール、カルボキシルメチルセルロース、カゼイン等を適宜使用することができる。
【００３６】
［実施例］
以下に本発明の実施例および比較例を示すが、それらの例における測定方法および評価方法は以下の通りである。
【００３７】
＜裏打ち紙の測定方法＞
・ＩＳＯ白色度
ＪＩＳ  Ｐ８１４８：２００１に従って測定を行った。
・不透明度
ＪＩＳ  Ｐ８１４９：２０００に従って測定を行った。
・横水中伸度
ＪＡＰＡＮ ＴＡＰＰＩＮｏ．７：２０００に従って横方向の水中伸度の測定を行った。
【００３８】
＜裏打ち紙の色合い及び風合いの評価方法＞
裏打ち紙の表面に塩化ビニル主体のペーストを、塗工厚が２００μｍとなるようにアプリケータを用いて塗布し、１４５℃で１分間加熱してゲル化させた。次に、２００℃で６０秒加熱してペースト層を発泡させた後、得られた壁紙を、Ａ４サイズ（紙のヨコ方向が短辺）の大きさにサンプリングした。
そして、合成繊維を含有する合成繊維壁紙の場合はメチルセルロース系の糊を手塗バーで固形分６．０ｇ／ｍ２塗布し、合成繊維を含有しない一般壁紙の場合は澱粉系のヤヨイ化学製糊を手塗バーで固形分６．０ｇ／ｍ２塗布し、横幅２ｍ、縦長さ１ｍの市販石膏ボード（吉野石膏「準不燃タイガーボード  発熱性２級」）に、紙の横方向が床面に平行となるように貼付した。そして、ＪＩＳ  Ｐ８１１１：１９９８の雰囲気で７日間放置して完全に乾燥したのちの樹脂層から見た色合い（裏打ち紙の色の透け方）及び風合い(石膏ボード表面のクリーム色の透け方)を研究員５名の視感で総合評価した。
（色合い）
○：裏打ち紙の色が全く見えない。
△：裏打ち紙の色が若干透けて見える。
（風合い）
○：石膏ボード表面の色が全く見えない。
△：石膏ボード表面の色が若干透けて見える。
【００３９】
≪実施例１≫
ＩＳＯ白色度４０．５％の広葉樹クラフトパルプ［カナダ標準ろ水度（ＣＳＦ）５００ｍｌ、以下同じＣＳＦ］を３０質量％、ＩＳＯ白色度８５．０％の広葉樹クラフトパルプを３０質量％、ＩＳＯ白色度が８４．５％の針葉樹クラフトパルプを２０質量％、融点が２６０℃で繊度１．７ｄｔｅｘ、繊維長５ｍｍのポリエステル系合成繊維（製品名ＴＴ０４Ｎ；帝人製、円形断面）を２０質量％含有するように、長網抄紙機でＪＩＳ Ｐ８１２４：２０１１による坪量８０．０ｇ／ｍ２の合成繊維を含有した裏打ち紙を抄造した（以下、実施例・比較例は同程度の坪量とした）。また、硫酸バンド、サイズ剤、紙力剤としてポリアクリルアマイド樹脂、ポリアミドエピクロロヒドリン樹脂も適宜内添した（以下、実施例・比較例も同様に内添した）。
【００４０】
≪実施例２≫
ＩＳＯ白色度４０．５％の広葉樹クラフトパルプを６０質量％、ＩＳＯ白色度８５．０％の広葉樹クラフトパルプを含有しない以外は実施例１と同様にして、合成繊維を含有した裏打ち紙を抄造した。
【００４１】
≪実施例３≫
ＩＳＯ白色度４０．５％の広葉樹クラフトパルプを８０質量％、ＩＳＯ白色度８５．０％の広葉樹クラフトパルプおよびＩＳＯ白色度が８４．５％の針葉樹クラフトパルプを含有しない以外は実施例１と同様にして、合成繊維を含有した裏打ち紙を抄造した。
【００４２】
≪実施例４≫
ＩＳＯ白色度４０．５％の広葉樹クラフトパルプを８０質量％、ＩＳＯ白色度が８４．５％の針葉樹クラフトパルプを２０質量％含有し、ＩＳＯ白色度８５．０％の広葉樹クラフトパルプおよびポリエステル系合成繊維を含有しない以外は実施例１と同様にして、一般壁紙の裏打ち紙を抄造した。
【００４３】
≪実施例５≫
ＩＳＯ白色度２５．０％の広葉樹クラフトパルプ［カナダ標準ろ水度（ＣＳＦ）５００ｍｌ、以下同じＣＳＦ］を３０質量％、ＩＳＯ白色度４０．５％の広葉樹クラフトパルプを含有しない以外は実施例１と同様にして、合成繊維を含有した裏打ち紙を抄造した。
【００４４】
≪実施例６≫
ＩＳＯ白色度５９．０％の広葉樹クラフトパルプ［カナダ標準ろ水度（ＣＳＦ）５００ｍｌ、以下同じＣＳＦ］を３０質量％、ＩＳＯ白色度４０．５％の広葉樹クラフトパルプを含有しない以外は実施例１と同様にして、合成繊維を含有した裏打ち紙を抄造した。
【００４５】
≪実施例７≫
ＩＳＯ白色度５９．０％の広葉樹クラフトパルプを８０質量％、ＩＳＯ白色度８５．０％の広葉樹クラフトパルプおよびＩＳＯ白色度が８４．５％の針葉樹クラフトパルプを含有しない以外は実施例１と同様にして、合成繊維を含有した裏打ち紙を抄造した。
【００４６】
≪実施例８≫
ＩＳＯ白色度５９．０％の広葉樹クラフトパルプを８０質量％、ＩＳＯ白色度が８４．５％の針葉樹クラフトパルプを２０質量％含有し、ＩＳＯ白色度４０．５％の広葉樹クラフトパルプ、ＩＳＯ白色度８５．０％の広葉樹クラフトパルプおよびポリエステル系合成繊維を含有しない以外は実施例１と同様にして、一般壁紙の裏打ち紙を抄造した。
【００４７】
≪比較例１≫
ＩＳＯ白色度４０．５％の広葉樹クラフトパルプを含有せず、ＩＳＯ白色度８５．０％の広葉樹クラフトパルプを６０質量％含有する以外は実施例１と同様にして、合成繊維を含有した裏打ち紙を抄造した。
【００４８】
≪比較例２≫
ＩＳＯ白色度４０．５％の広葉樹クラフトパルプを１５質量％、ＩＳＯ白色度８５．０％の広葉樹クラフトパルプを４５質量％含有する以外は実施例１と同様にして、合成繊維を含有した裏打ち紙を抄造した。
【００４９】
≪比較例３≫
ＩＳＯ白色度４０．５％の広葉樹クラフトパルプを１５質量％、ＩＳＯ白色度が８４．５％の針葉樹クラフトパルプを８５質量％含有し、ＩＳＯ白色度８５．０％の広葉樹クラフトパルプおよびポリエステル系合成繊維を含有しない一般壁紙の裏打ち紙を抄造した。
【００５０】
≪比較例４≫
ＩＳＯ白色度４０．５％の広葉樹クラフトパルプを含有せず、ＩＳＯ白色度１６．０％の広葉樹クラフトパルプ［カナダ標準ろ水度（ＣＳＦ）５００ｍｌ、以下同じＣＳＦ］を３０質量％含有する以外は実施例１と同様にして、合成繊維を含有した裏打ち紙を抄造した。
【００５１】
≪比較例５≫
ＩＳＯ白色度４０．５％の広葉樹クラフトパルプを含有せず、ＩＳＯ白色度６８．０％の広葉樹クラフトパルプ［カナダ標準ろ水度（ＣＳＦ）５００ｍｌ、以下同じＣＳＦ］を３０質量％含有する以外は実施例１と同様にして、合成繊維を含有した裏打ち紙を抄造した。
【００５２】
実施例１〜８および比較例１〜５の色合い及び風合いの評価は、下記表１に示されるとおりであった。
＜表１＞
2018096024.tif 000002
【００５３】
表１に示される評価結果のとおり、本発明に基づく実施例１〜実施例３、実施例５〜実施例７の合成繊維・裏打ち紙を使用した壁紙の場合は、いずれも色合い及び風合いが良好であった。これに対し、低白色度のクラフトパルプを２０．０質量％以上含有する、との要件を満たさない比較例１、２、比較例４、５の裏打ち紙を使用した合成繊維・壁紙の場合は、実施例１〜３、実施例５〜実施例７より色合い又は風合いが劣った。また、比較例１、２の裏打ち紙は、ＩＳＯ白色度が６０．０％を超えていて本発明における要件から外れ、更に、不透明度が８５．０〜９９．０％という本発明の要件を満たしていなかった。比較例４の裏打ち紙は、ＩＳＯ白色度が２０．０％未満であり、比較例５の裏打ち紙は、ＩＳＯ白色度が６０．０％を超えていて、いずれも本発明における要件から外れていた。
【００５４】
また、実施例４、実施例８の裏打ち紙を使用した一般壁紙の場合も、色合い及び風合いは良好であったが、低白色度のクラフトパルプを２０．０質量％以上含有する、との本発明における要件を満たさない比較例３の裏打ち紙を使用した一般壁紙の場合は、実施例４、実施例８より風合いが劣った。また、比較例３の裏打ち紙は、ＩＳＯ白色度が６０．０％を超えていて本発明における要件から外れ、更に、不透明度が８５．０〜９９．０％という本発明の要件を満たしていなかった。
【００５５】
以上の点から、ＩＳＯ白色度２０．０〜６０．０％のクラフトパルプを２０．０質量％以上含有することにより、不透明度が８５．０〜９９．０％で、ＩＳＯ白色度が３０．０〜６０．０％の壁紙用裏打ち紙が得られ、この裏打ち紙を用いた壁紙は、色合い及び風合い（視感）に優れたものとなることが実証された。
【産業上の利用可能性】
【００５６】
上述したように本発明に係る壁紙用裏打ち紙は、低白色度のクラフトパルプを２０．０質量％以上含有するものであり、このような構成とすることにより、不透明度が高く、生産性の高い裏打ち紙が得られる効果があり、これを用いた壁紙は、色合い及び風合い（視感）に優れるという効果のあるものであって、その産業上の利用可能性は大である。